正極バインダー又は負極バインダーが、セルロース及び/若しくはイオン性液体にのみ溶けるセルロース誘導体を包含するか、又は該セルロース及び/若しくはイオン性液体にのみ溶ける該セルロース誘導体から成る、正極又は負極。前記バインダーが、セルロース、有利には天然セルロースであることを特徴とする、請求項1記載の正極又は負極。前記セルロースバインダーの量が、正極の全組成物又は負極の全組成物を基準として0.1~40質量、有利には1~35質量、特に有利には5~25質量の範囲内にあることを特徴とする、請求項1又は2記載の方法。正極及び負極の製造法であって、aセルロース及び/若しくはイオン性液体にのみ溶けるセルロース誘導体を、iイオン性液体、有利には完全に再生可能なイオン性液体に溶解させるか、又はiiイオン性液体、有利には完全に再生可能なイオン性液体の混合物に溶解させるか、又はiiiイオン性液体、有利には完全に再生可能なイオン性液体と水との混合物に溶解し、bその後、このセルロース系の電極スラリーを、適した基材に塗布し、c該イオン性液体を、補助溶媒としての水若しくはアルコールを使用した転相プロセスによって除去する、該正極及び負極の製造法。前記バインダーが、セルロース、有利には天然セルロースであることを特徴とする、請求項4記載の方法。イオン性液体として、EMIAc、EMIH2PO2、1-アルキル-3-メチルイミダゾリウムアセテート化合物及びそれらの混合物から成る群から選択されるイオン性液体を用いることを特徴とする、請求項4又は5記載の方法。正極及び負極、殊にバッテリー電極を製造するための、セルロース及び/若しくはイオン性液体にのみ溶けるセルロース誘導体のバインダーとしての使用。前記バインダーが、セルロース、有利には天然セルロースであることを特徴とする、請求項7記載の使用。例1:次の例は、本発明によるリチウムバッテリー正極の製造法に関する。セルロース0.04gを、EMIAcBASF1.56gに溶解させた。LiFePO4SuedChemie1.0g及び導電性炭素導電性カーボンブラックKetjenBlackAkzoNobel0.107gを、EMIAcに溶かした該セルロース溶液に加えた。この混合物を撹拌し、そして均一なスラリーを得た。このスラリーを、アルミニウム箔にブレード塗布した。塗布したスラリーの厚みを0.05mmに調整し、かつ塗布速度を毎秒100mmに調整した。200cm2のコーティング面積を得た。コーティングしたアルミニウム箔を、水の中に入れて30分間そのまま放置して、EMIAcを抽出した。その後、このアルミニウム箔を、空気中で20°Cで2時間のあいだ、それから60°Cで6時間のあいだ乾燥させて、正極板を得た。水溶液は濾過し、水を蒸発させ、EMIAcを完全に回収した。例2:次の例は、本発明によるリチウムバッテリー負極の製造法を示す。セルロースをバインダーとして使用した。セルロース0.05gを、EMIAcBASF1.95gに溶解させた。負極活物質として黒鉛SLP30TiMCAL1.0g及び導電性炭素導電性カーボンブラックSuperPTiMCAL0.05gを、EMIAcに溶かした該セルロース溶液に加えた。この混合物を撹拌し、そして均一なスラリーを得た。このスラリーを、銅箔にブレードによって塗布した。塗布したスラリーの厚みを0.05mmに調整し、かつ塗布速度を毎秒100mmに調整した。200cm2のコーティング面積を得た。コーティング箔を、水の中に入れて30分間放置して、EMIAcを抽出した。その後、この箔を、空気中で20°Cで2時間のあいだ、それから60°Cで6時間のあいだ乾燥させて、負極板を得た。水溶液は濾過し、水を蒸発させ、EMIAcを完全に回収した。例3:次の例は、本発明によるセルロース系の正極を使用したリチウム金属バッテリーの製造法を示す。正極ディスク直径12mm、同じく正極板とも呼ぶを、例1に記載の通り製造した正極箔から切り出した。リチウム金属負極を、市販のリチウム箔Chemetallから切り出した。12mmの不織布ガラス繊維ディスクWhatmanを、セパレーターとして使用した。該セパレーターを、正極板と負極板リチウムとの間に配置した。この電極アセンブリをT字形のバッテリーケースに組み込み、続けて非水系電解質溶液液を注入し、それから該ケースを封止し、リチウムイオン二次バッテリーを得た。該非水系電解質溶液は、50:50の質量比のエチレンカーボネートECとジメチルカーボネートDMCとからの混合物に溶解したLiPF6の1モル溶液から成っていた。例4:次の例は、例1及び2に記載の通りに得られた本発明のバッテリーコンポーネントを使用したリチウムイオンバッテリーの製造法を示す。正極ディスク直径12mm、正極板とも呼ぶを、例1に記載したような正極箔から切断した。これと同じように、例2に記載しているような負極箔から負極板を切り出した。両電極を、オーブンで90°Cにて10時間のあいだ乾燥させた。12mmの不織布ガラス繊維ディスクWhatmanを、セパレーターとして使用した。該セパレーターを、正極板と負極板リチウムとの間に配置した。この電極アセンブリをT字形のバッテリーケースに組み込み、続けて非水系電解質溶液を注入し、それから該ケースを封止し、リチウムイオン二次バッテリーのプロトタイプを得た。該非水系電解質溶液は、50:50の質量比のエチレンカーボネートECとジメチルカーボネートDMCとからの混合物に溶解したLiPF6の1モル溶液から成っていた。